(57)【要約】【課題】外部電極を有するガラスよりなるパッケージの表面実装電子部品の回路基板への実装信頼性を向上させる。【解決手段】ガラス基板１の外部電極を第１の応力緩和層１２、その上の導電層１３およびその上の外部電極１４からなる構造部をもち、かつその外部電極１４の周縁から前記ガラス基板１にかけて第２の応力緩和層１５が覆う構造を有する。【選択図】図１
2010166018.tif 000002
【特許請求の範囲】
【請求項１】
基板と、前記基板の第1の面の側に設置された電子素子と、前記電子素子と電気的に接続する外部電極と、を備えた電子部品において、
前記基板は、前記第1の面と反対の面に、第１の応力緩和層、前記外部電極の順で積層された構造部を備え、前記構造部の側面から前記基板にかけて覆う第２の応力緩和層を備えることを特徴とする電子部品。
【請求項２】
基板と、前記基板の第1の面の側に設置された電子素子と、前記電子素子と電気的に接続する外部電極と、を備えた電子部品において、
前記基板は、前記第1の面と反対の面に、導電層、前記外部電極の順で積層された構造部を備え、前期構造部の側面から前記基板にかけて覆う第２の応力緩和層を備えることを特徴とする電子部品。
【請求項３】
前記第１の応力緩和層および前記第２の応力緩和層が絶縁樹脂で形成され、前記導電層が導電樹脂で形成されることを特徴とする請求項１または請求項２に記載の電子部品。
【請求項４】
前記第２の応力緩和層が、前記導電層の側面から前記基板にかけて覆うことを特徴とする請求項３に記載の電子部品。
【請求項５】
前記第２の応力緩和層が、前記外部電極の側面から前記基板にかけて覆うことを特徴とする請求項３に記載の電子部品。
【請求項６】
前記基板の前記第１の面に設置され、前記第１の面との間で外気と遮断された空洞部を形成する蓋を備え、
前記空洞部は、前記第１の面、または前記蓋の前記第１の面に面する面のうち少なくとも一方に設けられた凹部により形成され、
前記電子素子が、前記空洞部に設置された構造を備えることを特徴とする請求項１から５のいずれか１項に記載の電子部品。
【請求項７】
前記電子素子が水晶振動片であることを特徴とする請求項１から６のいずれか１項に記載の電子部品。
【請求項８】
前記電子素子が、前記基板上に設置され、封止材によって気密封止された構造を備えることを特徴とする請求項１から５のいずれか１項に記載の電子部品。
【請求項９】
前記基板、前記蓋の少なくとも一方が、脆性材料で形成され、
前記脆性材料は、ガラス、またはシリコンであることを特徴とする請求項７に記載の電子部品。
【請求項１０】
前記基板が、脆性材料で形成され、
前記脆性材料は、ガラス、またはシリコンであることを特徴とする請求項８に記載の電子部品。
【請求項１１】
前記脆性材料が、フロート法により製造した薄板ソーダガラスであることを特徴とする請求項９または請求項１０に記載の電子部品。
【請求項１２】
基板上に、第１の応力緩和層、導電層、外部電極の順で積層した構造部を形成する工程と、前記外部電極の側面を覆う第２の応力緩和層を形成する工程とを備えることを特徴とする電子部品の製造方法。
【請求項１３】
前記第１の応力緩和層、前記導電層、前記第２の応力緩和層のうち、少なくとも１つの層が、スクリーン印刷法で形成することを特徴とする請求項１２に記載の電子部品の製造方法。
【発明の詳細な説明】
【技術分野】
【０００１】
本発明は脆性材料をパッケージ構成部材としてもつ電子部品とその製造法に関するものである。
【背景技術】
【０００２】
電子部品たとえば水晶振動子は、電子機器の基準発振源や、マイクロコンピュータのクロック源などとして用いられている。
【０００３】
この水晶振動子は中空かつ真空の気密封止された小型の表面実装型パッケージに水晶振動片を封入して構成される表面実装型電子部品が中心となっている。
【０００４】
この中空の気密封止された小型の表面実装型パッケージの従来のものとしてセラミックスの容器に金属製の蓋を接合した表面実装型パッケージが製造されている。
【０００５】
しかしこのセラミックスを用いたパッケージは高価なためガラスを利用したパッケージが考案されている。（特許文献１）
図２０にこのような従来のガラスパッケージを用いた水晶振動子の断面図を示す。
【０００６】
この図では回路基板にはんだを用いて水晶振動子を接続した状態で示している。
【０００７】
ガラス基板１にガラスまたは金属製の蓋２が接合材３で接合されている。また、外部電極４と内部電極６とは貫通電極５により接続されている。さらに、内部電極６には接続材７により水晶振動片８が接続されている。
【０００８】
外部電極はガラス・フリットをバインダーとする厚膜導電ペーストやスパッタ金属膜を下地としてその上にＮｉとＳｎのめっきを形成するなどの構造をもっている。
【０００９】
このような水晶振動子は、はんだ９により回路基板１１のランド１０と外部電極４と接続・固定され実装される。
【００１０】
この外部電極は、はんだによる接合を基本とするため、はんだとの接合性がよいことが求められる。
【００１１】
このような表面実装型水晶振動子は、極めて小型化しているため、ガラス基板１の厚みは０．２ｍｍ〜０．４ｍｍ、更には０．２ｍｍ以下のものまである。
【００１２】
また、フロート法により製造されたソーダガラスの薄板ガラスは、極めて低コストという特徴をもち、このような表面実装部品パッケージに有利である。
【００１３】
また、ガラスを使用すると、ガラス基板上に多数のパッケージ領域を形成することにより、水晶振動片との接合や、蓋と基板の接合を多数一括して行えるという利点もある。
【００１４】
更に、ガラスをパッケージの部材として利用した水晶振動子は、水晶振動片の気密封止後に、外部からのレーザーによる周波数調整が可能であるという大きな利点をもつ。
【００１５】
また、ソーダガラスは水晶振動片と熱膨張係数が近いため、水晶振動子の温度特性に悪影響をあたえることが少ないという利点もある。
【００１６】
しかしながら、このソーダガラスはガラスのうちでも最も強度が低いという欠点がある。
【００１７】
このような金属片端子がないタイプの外部電極をもつ表面実装パッケージは、応力の緩和機構をほとんどもたない。そのため、回路基板との熱膨張差による応力や基板の変形応力の影響を直接受けることとなり、回路基板上にはんだ付けされた表面実装パッケージは、基板の変形、落下衝撃、熱衝撃等により大きな応力を受ける。
【００１８】
また、このような表面実装パッケージは、回路基板の変形等により、パッケージに亀裂が入り、水晶振動子の発信停止に至ることがある。
【００１９】
また、この亀裂発生は融点が高く、かつクリープ強度が高く熱応力緩和が起こりにくいＰｂフリーはんだでおこりやすい。
【００２０】
そこで、この欠点を改善する方法としてガラスを化学強化することが考案されている。（特許文献２）
あるいは、ガラスの代わりのガラス・セラミックス（結晶化ガラス）を利用することが考案されている。（特許文献３）
【先行技術文献】
【特許文献】
【００２１】
【特許文献１】特開２００２−１２４８４５号報
【特許文献２】特開平７−２１２１５９号報
【特許文献３】特開平１０−３３５９７０号報
【発明の概要】
【発明が解決しようとする課題】
【００２２】
上記の化学強化したソーダガラスを用いると、強度は向上するが、切断の際に亀裂が発生して、切断部から破壊を生じやすいという欠点を生じる。
【００２３】
また、化学強化後、数百℃の熱を受けると化学強化の効果が損なわれるというような欠点もある。
【００２４】
また、上記の結晶化ガラスは、高強度ではあるが極めて高価であるという欠点をもつ。
【００２５】
そこで本発明は、低コストなガラスを構成要素とし、電子回路基板に実装しても変形等の応力に強い電子部品を実現することを目的とするものである。
【課題を解決するための手段】
【００２６】
上記課題を解決するために、本発明は以下の手段を提供する。
【００２７】
本発明は、電子部品のパッケージにおいて、基板と、前記基板の第1の面の側に設置された電子素子と、前記電子素子と電気的に接続する外部電極と、を備えた電子部品において、前記基板は、前記第1の面と反対の面に、第１の応力緩和層、外部電極の順に積層された構造部を備え、かつ前記外部電極の側面から前記基板にかけて覆う第２の応力緩和層を備えることを特徴とする。
【００２８】
また、本発明は、電子部品のパッケージにおいて、基板と、前記基板の第1の面の側に設置された電子素子と、前記電子素子と電気的に接続する外部電極と、を備えた電子部品において、前記基板は、前記第1の面と反対の面に、導電層、外部電極の順に積層された構造部を備え、かつ前記外部電極の側面から前記基板にかけて覆う第２の応力緩和層を備えることを特徴とする。
【００２９】
また、本発明は、電子部品のパッケージにおいて、基板と、前記基板の第1の面の側に設置された電子素子と、前記電子素子と電気的に接続する外部電極と、を備えた電子部品において、前記基板は、前記第１の面と反対の面に、第１の応力緩和層、導電層、外部電極の順に積層された構造部を備え、かつ前記構造部の側面から前記基板にかけて覆う第２の応力緩和層を備えることを特徴とする。
【００３０】
また、各応力緩和層が絶縁樹脂で形成され、導電層が導電樹脂で形成されることを特徴とする。
【００３１】
また、前記第２の応力緩和層が、前記導電層の側面から前記基板にかけて覆うことを特徴とする。
【００３２】
また、前記第２の応力緩和層が、前記外部電極の側面から前記基板にかけて覆うことを特徴とする。
【００３３】
また、前記基板の前記第１の面に設置され、前記第１の面との間で外気と遮断された空洞部を形成する蓋を備え、前記空洞部は、前記第１の面、または前記蓋の前記第１の面に面する面のうち少なくとも一方に設けられた凹部により形成され、前記電子素子が、前記空洞部に設置された構造を備えることを特徴とする。
【００３４】
また、前記電子素子が水晶振動片であることを特徴とする。
【００３５】
また、前記基板、前記蓋の少なくとも一方が、脆性材料で形成され、前記脆性材料は、ガラス、またはシリコンであることを特徴とする。
【００３６】
また、本発明は、基板上に、第１の応力緩和層、導電層、外部電極の順で積層した構造部を形成する工程と、前記構造部の側面から前記基板にかけて覆う第２の応力緩和層を形成する工程とを備えることを特徴とする電子部品の製造方法を提供する。
【００３７】
また、本発明は、前記第１の応力緩和層、前記導電層、および前記第２の応力緩和層が、スクリーン印刷法で形成することを特徴とする電子部品の製造方法を提供する。
【発明の効果】
【００３８】
本発明によれば、電子部品の基板に、第１の応力緩和または導電層と外部電極との２層の積層構造、もしくは応力緩和層、導電層、外部電極の３層の積層構造を配置し、当該積層構造から基板にかけて覆う第２の応力緩和層を配置することにより、外部電極をはんだ付けなどして回路基板に接合した後、回路基板の変形、衝撃等によるパッケージの破壊や高温高湿等での悪環境における電子部品と回路基板の接合機能低下の少ない電子部品を実現することが可能となる。
【図面の簡単な説明】
【００３９】
【図１】第1の実施の形態に係る電子部品の外部電極周辺の断面を表した図である。
【図２】第1の実施の形態に係る電子部品の外部電極の製造方法を説明するための図である。
【図３】第1の実施の形態に係る電子部品の外部電極の製造方法を説明するための図である。
【図４】第２の実施の形態に係る電子部品の外部電極周辺の断面を表した図である。
【図５】第２の実施の形態に係る電子部品の外部電極周辺の断面を表した図である。
【図６】本発明に係る電子部品の第1の応力緩和層を形成した状態の平面図である。
【図７】本発明に係る電子部品の第1の応力緩和層を形成した状態の平面図である。
【図８】本発明に係る電子部品の外部電極を形成した状態の平面図である。
【図９】本発明に係る電子部品の第２の応力緩和層を形成した状態の平面図である。
【図１０】本発明に係る電子部品の第２の応力緩和層を形成した状態の平面図である。
【図１１】第３の実施の形態に係る電子部品の外部電極周辺の断面を表した図である。
【図１２】第４の実施の形態に係る電子部品の外部電極周辺の断面を表した図である。
【図１３】図４の電子部品の外部電極の製造方法を説明するための図である。
【図１４】図５の電子部品の外部電極の製造方法を説明するための図である。
【図１５】本発明に係る電子部品の製造方法を説明するための図である。
【図１６】第５の実施の形態に係る電子部品の外部電極周辺の断面を表した図である。
【図１７】第５の実施の形態に係る電子部品の断面を表した図である。
【図１８】第５の実施の形態に係る電子部品の断面を表した図である。
【図１９】本発明に係る電子部品の断面を表した図である。
【図２０】従来例における電子部品の断面を表した図である。
【発明を実施するための形態】
【００４０】
本発明は、電子部品のパッケージとしてシリコン、ガラスなどの脆性材料を使用する。
【００４１】
シリコンは、ＭＥＭＳ（Micro Electro Mechanical Systems）と称されるエッチングを主体とする微小部品のパッケージ材料として使用される。
【００４２】
この場合、シリコンは、搭載する電子素子、機構素子などと一体化して加工が行われる。そのため、プロセス適合性のよいシリコンが好ましい。
【００４３】
ガラスは、安価なパッケージとして、水晶振動片、ＳＡＷ（Surface Acoustic Wave）素子などからなる電子部品に使用される。
【００４４】
本発明は、パッケージの基板を上記の脆性材料で形成し、基板上の外部電極の側面を覆う応力緩和層（第２の応力緩和層）を設けたものである。さらに本発明は、基板上に、上記とは別の応力緩和層（第１の応力緩和層）、導電層、外部電極を積層する構造部を設けたものである。
【００４５】
このようにして構成された電子部品は、外部電極を回路基板にはんだ付けなどして表面実装される。
【００４６】
回路基板の変形、衝撃等によるパッケージの破壊や高温高湿等での悪環境などにより、基板に応力が作用しても、２つの応力緩和層によって応力を緩和することができる。さらに、基板と応力緩和層、または導電層と外部電極の密着性が優れているため、電子部品と回路基板の接合機能低下の少ない電子部品を実現することが可能となる。
【００４７】
以下、本発明を図面により説明する。また、この実施の形態では、主としてガラスを例に説明するがシリコンでも同様に適用される。なお、この実施の形態により、発明が限定されるものではない。
（第１の実施の形態）
図１は、第1の実施の形態に係るガラス基板上の外部電極周辺の断面を表した図である。なお、図1では、外部電極周辺以外の基板部分を省略している。以下、図２、図３、図７、図４、図５、図１１、図１２、図１３、図１４、図１６についても同様である。
【００４８】
以下、本発明の実施の形態において、実装時に外部電極の回路基板に面する側を底面側、これに対向する側を上面側とする。
【００４９】
図1（ａ）では、ガラス基板１の底面に導電層１３、外部電極１４の順に積層された構造を備えている。また、図１（ａ）では、ガラス基板１を貫通する貫通電極５を備える。この貫通電極５は、基板上面に形成された内部電極（図示しない）と接続する取出し電極となっている。また、導電層１３は貫通電極５と直接接続している。更に、ガラス基板１の底面に導電層１３が形成され、その底面にほぼ同じ面積の外部電極１４が形成される。
【００５０】
更に、本実施の形態は、外部電極１４および第１の応力緩和層１２の側面からガラス基板１の底面の一部にかけて第２の応力緩和層１５を形成する。
【００５１】
図１（ｂ）では、外部電極１４の側面を第２の応力緩和層１５で覆わずに、導電層１３の側面からガラス基板にかけて覆う構造となっている。
【００５２】
ガラス基板１は、板状の部材であり、上面に電子素子（図示しない）が取り付けられている。
【００５３】
ガラス基板１の材料としては、例えば、安価で陽極接合可能などの利点を有するソーダガラスが用いられており、厚さは、例えば０．２〜０．５ｍｍ程度である。
【００５４】
また、ソーダガラスのほかに、例えば、ホウケイ酸ガラス、無アルカリガラス、結晶化ガラス（場合によっては強化処理したもの）なども用いることができる。
【００５５】
第２の応力緩和層１５は、例えば絶縁樹脂で構成されており、厚さは、例えば５〜３０μｍである。
【００５６】
第２の応力緩和層１５の材料としては、例えば、エポキシ樹脂、フェノール樹脂、ポリイミド樹脂、ポリアミドイミド樹脂、ポリアリルエーテル樹脂、シアネート樹脂、シリコン樹脂、アクリル樹脂、ベンゾシクロブテン樹脂、ポリベンゾオキサゾール樹脂などの絶縁樹脂、あるいはそれらを変性した絶縁樹脂などが利用できる。また、これら絶縁樹脂を主成分とし、必要に応じて無機物等のフィラーを添加したものなども利用できる。
【００５７】
導電層１３は、例えば導電樹脂で構成されており、厚さは、例えば５〜３０μｍである。
【００５８】
導電層１３の材料としては、例えば、第１の応力緩和層１２の材料である絶縁樹脂に導電フィラーを混合したものが利用できる。
【００５９】
導電フィラーとしては、例えば、Ａｇ、Ａｇ合金、ＡｇコートＣｕ、Ｃｕ、Ａｇ−Ｃｕ混合フィラー、Ａｇ−Ｎｉ混合フィラーなどが利用できる。
【００６０】
外部電極１４は、例えば金属膜で構成されており、導電層１３の底面に形成され、ガラス基板上面の電子素子（図示しない）と電気的に接続している。
【００６１】
外部電極１４は、下地として、例えばＣｕを５μｍ以上、またはＮｉを１μｍ以上、あるいはＣｕの上にＮｉを形成できる。その上に保護層としてＳｎ、Ａｕ、Ａｇ、Ｐｔなどの単層構造、ＰｄとＡｕの２層構造などを形成する。
【００６２】
めっきは、電解めっき、無電解めっきが可能であるが、給電用の配線が必要ない無電解めっきが好ましい。
【００６３】
外部電極にＮｉを用いた場合、例えばＮｉ−Ｐ系、Ｎｉ−Ｂ系の無電解めっきが利用できる。
【００６４】
また、保護層として、Ａｕを置換めっきで形成する方法がより好ましい。
【００６５】
貫通電極５は、例えば、Ａｇや、Ａｇ−Ｐｄ系の金属合金、ガラス・フリットで形成した厚膜ペーストを充填して焼成した厚膜電極、Ｆｅ−Ｎｉ合金、コバール合金、ジュメット線などの金属リードをガラス・フリットで封止した気密封止電極、あるいは、はんだやめっきなどにより金属封止したものなどが利用できる。
【００６６】
なお、LEDなどの真空封止を必要としない電子部品の場合は、導電樹脂なども利用できる。
【００６７】
本実施形態において、導電層は、柔軟性があり応力緩和性を有し、各種応力に対しガラス基板の破壊を抑制する効果を有する。しかし、ガラスとの密着性が不十分である。
【００６８】
更に、めっきの応力により密着性や信頼性が低下するなどの問題がある。
【００６９】
また、導電層は、導電性をもたせるため樹脂含有量に制約があり、本来の樹脂のもつ接着強度を得ることができない。
【００７０】
しかし、本発明では、導電層１３の底面に形成した外部電極１４の側部からガラス基板１にかけて第２の応力緩和層１５を形成する。そのため、導電樹脂１３と外部電極１４の積層した構造が第２の応力緩和層１５によって補強されることとなる。
【００７１】
なお、本実施形態において、導電層１３の代わりに応力緩和層（以下、第１の応力緩和層）を用いることも可能である。この場合、応力緩和層と外部電極１４とが積層する構造となる。
【００７２】
また、第１の応力緩和層の材料は、第２の応力緩和層１５で挙げた材料を採用できる。ただし、２つの応力緩和層に同じ材料を使う必要はなく、上記に挙げた異なる材料でもよい。
【００７３】
また、外部電極は、例えば、下地としてＣｒ、ＮｉＣｒ合金、Ｔｉ、Ｎｉ、Ａｌなどの密着層（スパッタリングなどにより形成）と、Ａｕ、Ｃｕ、Ａｇ、Ｎｉなどの単層あるいは複層のスパッタ層などを有する（厚さは全て５［ｎｍ］〜１［μｍ］程度）。あるいは、中間層にＣｕ、Ｎｉ、などのメッキ（１〜１０［μｍ］）を有する。そして、表層には、Ｓｎ、はんだ、Ｐｄ、Ａｕ、Ａｇなどの単層・複層を有する。又は、Ａｇなどの金属粒子を含む導電性ペーストを用いることもできる。更には、はんだや金などのボール電極やバンプ電極なども利用可能である。
【００７４】
以上のように、導電層の代わりに第１の応力緩和層を用いることによって、導電層に比べて応力緩和性が向上する。
【００７５】
また、この場合、第２の応力緩和層と第１の応力緩和層とが接合するため、第２の応力緩和層は、必ずしもガラス基板まで覆う必要はなく、第１の応力緩和層までを覆っていればよい。
【００７６】
以上により、本実施形態において、基板は、第1の面と反対の面に、第１の応力緩和層または導電層１３、外部電極１４の順に積層された構造部を備え、かつ外部電極の側面から基板にかけて覆う第２の応力緩和層１５を備えることを特徴とする。
【００７７】
以下に、第１の実施形態の製造方法について述べる。
【００７８】
図２は図１（ａ）の電子部品の外部電極の製造方法を説明するための図である。
【００７９】
図２（ａ）では、貫通電極５を有するガラス基板１の底面に、スクリーン印刷などにより、導電層１３をパターン印刷する。（印刷工程１）
また、導電層１３の代わりに第１の応力緩和層を形成する場合には、外部電極と貫通電極を電気的に接続するために、第１の応力緩和層に開口部を形成する必要がある。この場合、貫通電極５の底面全体が開口している必要はなく、貫通電極５の底面の一部が開口していればよく、応力緩和層が貫通電極５の底面の一部を覆っていてもよい。
【００８０】
次に、図２（ｂ）に示したように、導電層１３に無電解めっきにより外部電極１４を形成する。（めっき工程）
更に、図２（ｃ）に示したように、スクリーン印刷などにより、外部電極１４および導電層１３の側面からガラス基板１の底面の一部にかけて覆うように第２の応力緩和層１５を形成する。（印刷工程２）
第２の応力緩和層１５の幅は、現在の加工技術では最低でも外部電極１４側５０μｍ、ガラス基板１側５０μｍ程度は必要であり、従って合計幅１００μｍ程度が、印刷精度、補強効果から最低限度となり、電極寸法にもよるが一般的には余裕を見て１５０〜４００μｍ程度の幅とすることが望ましい。
【００８１】
図３は、図１（ｂ）の電子部品の外部電極の製造方法を説明するための図である。
【００８２】
図３（ａ）は、貫通電極５を有するガラス基板１の底面に、スクリーン印刷などにより、導電層１３をパターン印刷する。（印刷工程１）
また、導電層１３の代わりに第１の応力緩和層を形成する場合には、外部電極と貫通電極を電気的に接続するために、第１の応力緩和層に開口部を形成する必要がある。ただし、貫通電極５の底面全体が開口している必要はなく、貫通電極５の底面の一部が開口していればよく、第１の応力緩和層が貫通電極５の底面の一部を覆っていてもよい。
【００８３】
次に、図２（ｂ）に示したように、導電層１３を硬化処理、または予備加熱した後、スクリーン印刷などにより、導電層１３からガラス基板１の底面の一部にかけて覆うように第２の応力緩和層１５を形成する。（印刷工程２）
さらに、図３（ｃ）に示したように、導電層１３に無電解めっきにより外部電極１４を形成する。（めっき工程）
図１（ｂ）の電子部品は、印刷工程をすべて終えてからめっき工程を行うため、スクリーン印刷による樹脂パターンの印刷を集中的の合理的に行え、図１（ａ）の電子部品に比べ、量産性が向上する。しかし、図１（ａ）の電子部品に比べ、外部電極の補強効果は劣る。
【００８４】
樹脂パターンの形成には、例えば、種々の印刷法や、あるいはフォトリソグラフィー法なども利用できる。ただし、スクリーン印刷法が最も量産的、低コストで、かつ精度のよい印刷が可能である。
【００８５】
スクリーン印刷法には、例えば、金属マスクに開口部を形成するような開口マスク、またはステンシル型マスクとメッシュ（紗）に感光樹脂などでパターン形成したメッシュ・マスクがある。本発明では、メッシュ・マスクを用いた場合には精度よく印刷できる利点、開口マスクを用いた場合には不可能な浮島パターンも形成可能であるという利点を有する。
【００８６】
外部電極１４の形成には、他にも、例えばスパッタ、蒸着、導電性ペーストも利用できる。ただし、スパッタは真空操作を必要とする。また、スパッタは、パターン化するためにフォトリソグラフィーを行う必要がある。フォトリソグラフィーは、高価な装置を必要とし、生産性も悪い欠点を有する。
【００８７】
更に本発明で導電樹脂を使用した場合、めっき形成が容易となっている。
（第２の実施の形態）
図４は、第２の実施の形態に係るガラス基板上の外部電極周辺の断面を表した図である。
【００８８】
以下、本発明の実施の形態において、実装時に外部電極の回路基板に面する側を底面側、これに対向する側を上面側とする。また、第１の実施の形態に係る電子部品と同じ構成要素には同じ符号を付し、説明を簡略化、または省略する。
【００８９】
図４（ａ）は、ガラス基板１の底面に第１の応力緩和層１２、導電層１３、外部電極１４の順に積層された構造を備えている。また、本実施の形態は、ガラス基板１を貫通する貫通電極５を備える。この貫通電極５は、基板上面に形成された内部電極（図示しない）と接続する取出し電極となっている。さらに、応力緩和層１２は、導電層１３が貫通電極５と直接接続するための開口部１６を設けている。なお、貫通電極５の底面全体が開口している必要はなく、貫通電極５の底面の一部が開口していればよい。例えば、第１の応力緩和層１２が貫通電極５の底面の一部を覆っていてもよい。このようにして、応力緩和層１２の底面に導電層１３が形成され、その底面にほぼ同じ面積の外部電極１４が形成される。
【００９０】
更に、図４（ａ）は、外部電極１４および第１の応力緩和層１２の側面からガラス基板１の底面の一部にかけて第２の応力緩和層１５を形成する。
【００９１】
ガラス基板１は、板状の部材であり、上面に電子素子（図示しない）が取り付けられている。
【００９２】
図４（ｂ）は、第２の応力緩和層１５が、ガラス基板１まで覆わずに、第１の応力緩和層１２までを覆っている場合の図を示している。
【００９３】
この場合、第１の応力緩和層１２と第２の応力緩和層１５が接合しているため、第２の応力緩和層１５がガラス基板まで覆う必要はない。
【００９４】
本実施形態において、ガラス基板１の材料としては、例えば、安価で陽極接合可能などの利点を有するソーダガラスが用いられており、厚さは、例えば０．２〜０．５ｍｍ程度である。
【００９５】
また、ソーダガラスのほかに、例えば、ホウケイ酸ガラス、無アルカリガラス、結晶化ガラス（場合によっては強化処理したもの）なども用いることができる。
【００９６】
第１の応力緩和層１２および第２の応力緩和層１５は、例えば絶縁樹脂で構成されており、厚さは、例えば５〜３０μｍである。
【００９７】
第１の応力緩和層１２および第２の応力緩和層１５の材料としては、例えば、エポキシ樹脂、フェノール樹脂、ポリイミド樹脂、ポリアミドイミド樹脂、ポリアリルエーテル樹脂、シアネート樹脂、シリコン樹脂、アクリル樹脂、ベンゾシクロブテン樹脂、ポリベンゾオキサゾール樹脂などの絶縁樹脂、あるいはそれらを変性した絶縁樹脂などが利用できる。また、これら絶縁樹脂を主成分とし、必要に応じて無機物等のフィラーを添加したものなども利用できる。
【００９８】
なお、第１の応力緩和層１２と第２の応力緩和層１５の材料は同じ材料であってもよいし、異なる材料を使用してもよい。
【００９９】
導電層１３は、例えば導電樹脂で構成されており、厚さは、例えば５〜３０μｍである。
【０１００】
導電層１３の材料としては、例えば、第１の応力緩和層１２の材料である絶縁樹脂に導電フィラーを混合したものが利用できる。
【０１０１】
導電フィラーとしては、例えば、Ａｇ、Ａｇ合金、ＡｇコートＣｕ、Ｃｕ、Ａｇ−Ｃｕ混合フィラー、Ａｇ−Ｎｉ混合フィラーなどが利用できる。
【０１０２】
外部電極１４は、例えば金属膜で構成されており、導電層１３の底面に形成され、ガラス基板上面の電子素子（図示しない）と電気的に接続している。
【０１０３】
外部電極１４は、下地として、例えばＣｕを５μｍ以上、またはＮｉを１μｍ以上、あるいはＣｕの上にＮｉを形成できる。その上に保護層としてＳｎ、Ａｕ、Ａｇ、Ｐｔなどの単層構造、ＰｄとＡｕの２層構造などを形成する。
【０１０４】
めっきは、電解めっき、無電解めっきが可能であるが、給電用の配線が必要ない無電解めっきが好ましい。
【０１０５】
外部電極にＮｉを用いた場合、例えばＮｉ−Ｐ系、Ｎｉ−Ｂ系の無電解めっきが利用できる。
【０１０６】
また、保護層として、Ａｕを置換めっきで形成する方法がより好ましい。
【０１０７】
貫通電極５は、例えば、Ａｇや、Ａｇ−Ｐｄ系の金属合金、ガラス・フリットで形成した厚膜ペーストを充填して焼成した厚膜電極、Ｆｅ−Ｎｉ合金、コバール合金、ジュメット線などの金属リードをガラス・フリットで封止した気密封止電極、あるいは、はんだやめっきなどにより金属封止したものなどが利用できる。
【０１０８】
なお、LEDなどの真空封止を必要としない電子部品の場合は、導電樹脂なども利用できる。
第１の応力緩和層１２および第２の応力緩和層１５の材料の絶縁樹脂は、柔軟性があり応力緩和性を有し、各種応力に対し、ガラス基板部材の破壊を抑制する利点がある。
【０１０９】
しかし、絶縁樹脂にはめっきで外部電極が形成できないという欠点がある。
【０１１０】
一方、導電層１３の材料である導電樹脂は、めっきで外部電極が形成できるが、絶縁樹脂より堅く、応力緩和効果が劣り、また樹脂含有量が少ないため、ガラスとの密着性が劣る。
【０１１１】
本実施の形態は、ガラス基板１の底面に第１の応力緩和層１２を形成し、その底面に導電層１３を形成し、更にその底面に外部電極１４を形成するので、第１の応力緩和層１２が有する高い応力緩和効果とガラスへの優れた密着性が利用でき、かつ導電層１３のめっき形成も利用できる。
【０１１２】
更に、絶縁樹脂と導電樹脂の密着性も良好である。
【０１１３】
以上により、応力緩和効果と基板との密着性の優れた外部電極１４が得られる。
【０１１４】
また、第１の応力緩和層１２と導電層１３の厚みは、各々５〜３０μｍであり、この厚さも応力緩和性に対し有利に働く。
【０１１５】
以上のように、本実施形態は、導電層１３あるいは第１の応力緩和層１２の単層の場合に比べて、応力緩和効果、ガラス基板１との密着性などで非常に有利である。更に、本実施形態は、高温高湿や温度サイクルなどの信頼性においても、導電層１３を構成する合成樹脂と絶縁樹脂とが種々の組み合わせをとり得るので有利となる。
【０１１６】
特に、導電層１３に採用できる導電樹脂は、例えばガラスとの密着性や温度サイクルなどに十分対応できない等の制約がある。第１の応力緩和層１２と導電層１３の２層構造はこの点においても有利である。
【０１１７】
しかしながら、印刷法などで形成された第１の応力緩和層１２および導電層１３は、樹脂の粘性によって周縁部が薄くなるため、応力により側面から剥離しやすいこと、吸湿の影響を受けやすいことなどの欠点を有する。
【０１１８】
また、はんだで外部電極１４を回路基板（図示しない）に接合するため、外部電極１４のはんだを接合するはんだ接合部の周辺で、特にガラス基板１の中心に面した側の外部電極の側面へ応力が集中しやすい応力集中部が存在し、この応力集中部が特に剥離しやすくなる。
【０１１９】
これに対して、本実施の形態の電子部品は、上記のような第１の応力緩和層１２および導電層の薄い部分や応力集中部を第２の応力緩和層１５で補強してあるため、剥離に対して非常に強い構造となっている。また、本実施形態は、導電樹脂層１３により貫通電極を強化しているため、電気的接続の保護や劣化対策にもつながる。
【０１２０】
水晶振動子など真空封止が要求される電子部品は、気密封止後、高温工程を経ることは真空度が低下するおそれがある。そのため、５００℃程度の熱処理を必要とするガラス・フリットを使用した厚膜電極では、真空封止前に外部電極を形成する必要があり、製造時間が増加する。しかし、本発明では、外部電極の上面に樹脂を用いているため、２００℃程度の比較的低い温度まででの熱処理（硬化処理）ですむ。このため、真空封止後に外部電極を形成することが可能となり、製造時間の短縮化が図れる。
【０１２１】
以上のように、本実施の形態において、ガラス基板１は、第１の面（上面）と反対の面（底面）に、第１の応力緩和層１２、導電層１３、外部電極１４の順に積層された構造部を備え、かつ構造部の側面（第１の応力緩和層１２および外部電極１４の側面）から基板にかけて覆う第２の応力緩和層１５を備えている。
【０１２２】
図５は、第２の実施の形態に係る別の電子部品の外部電極周辺の断面を表した図である。
【０１２３】
図５において、図４の実施の形態に係る電子部品と同じ構成要素には同じ符号を付し、説明を簡略化、または省略する。
【０１２４】
本実施の形態では、第２の応力緩和層１５は、導電層１３および第１の応力緩和層１２の側面からガラス基板１の底面の一部にかけて形成されている。つまり、第１の実施の形態とは、外部電極１４の側面に第２の応力緩和層１５が形成されていない点が異なる。
【０１２５】
以上により、本実施の形態において、ガラス基板１は、第１の面（上面）と反対の面（底面）に、第１の応力緩和層１２、導電層１３、外部電極１４の順に積層された構造部を備え、かつ構造部の側面（第１の応力緩和層１２および導電層１３の側面）から基板にかけて覆う第２の応力緩和層１５を備えている。
【０１２６】
図６は、本発明に係る電子部品の第1の応力緩和層を形成した場合の状態を示した平面図である。
【０１２７】
本発明の実施の形態において、実装時に外部電極の回路基板に面する側を底面側、これに対向する側を上面側としている。そのため、図７、図８、図９、および図１０の平面図で、ガラス基板は底面側を見ていることになる。
【０１２８】
図６のガラス基板１は、例えば、横３ｍｍ、縦１．３〜１．５ｍｍの板状構造を有するものである。
【０１２９】
図６（ａ）は、貫通電極（図示しない）の底面に、貫通電極と導電層１３とを直接接続するための開口部１６を円形に設けた場合の図である。なお、開口部１６は、特に円形である必要はなく、例えば矩形などでもよい。
【０１３０】
図６（ｂ）は、開口部１８の短手方向の側面が凹状に形成された場合の図である。
【０１３１】
図６（ｂ）の開口部１８は、例えば、ガラス基板１の底面に内部電極と外部電極を電気的に接続する引き回し電極（図示しない）を形成するための開口部である。
【０１３２】
図６（ｃ）は、電子部品が水晶振動子の場合に、レーザー周波数調整するための周波数調整用窓１７が形成されている図である。基板が透明なガラスであるため、パッケージ外部から基板を透過させて容易にレーザー周波数調整ができる。
【０１３３】
なお、第１の実施形態に係る電子部品において、ガラス基板に第１の応力緩和層１２を配置した場合にも、本形態は採用できる。
【０１３４】
図７も、本発明に係る電子部品の第1の応力緩和層を形成した状態の平面図である。
【０１３５】
図７（ａ）は、ガラス基板において外部電極を形成する部分に、すなわちガラス基板の中心部以外に、第１の応力緩和層１２を形成する図である。これにより、パッケージ外部から容易にレーザー周波数調整ができる。
【０１３６】
図７（ｂ）は、応力緩和層１２の側面の一部を開放した開口部１９を備える図である。図７（ｂ）の構造により、応力緩和特性をほとんど低下させずに、印刷法による液ダレを防ぐことができる。また、図７（ｂ）では、１対の応力緩和層において、対向部の反対側の側面に開放構造を設けている。ただし、開放構造はどの側面に設けても問題なく、例えば、１対の応力緩和層において、対向部の側面に設けてもよい。
【０１３７】
図７（ｃ）は、第１の実施の形態で説明した最も応力が集中しやすい応力集中部に第１の応力緩和層１２を形成した図である。
外部電極を回路基板にはんだ付けした場合、特にガラス基板１の中心に面した側の外部電極の側面へ応力が集中しやすい応力集中部が存在し、この応力集中部が特に剥離しやすくなる。従って、図７（ｃ）の構造をとることにより、応力を十分に緩和することができる。
【０１３８】
図７（ｄ）は、応力集中部に第１の応力緩和層１２ｂ、ガラス基板の端部に第１の応力緩和層１２ａを形成した場合の図である。これにより、さらに応力集中部の応力を緩和させることができる。
【０１３９】
なお、応力緩和層および導電層は、印刷法では粘度の関係で角の部分が薄くなりやすいので、角の部分は丸みをつけておくことが好ましい。その際の角の部分の半径は、印刷での精度や外部電極各部の寸法との兼ね合いから５０μｍから１００μｍが好ましい。
【０１４０】
なお、本実施の形態は、図６、または図７の形態に限定されるものではない。
【０１４１】
また、第１の実施形態に係る電子部品において、ガラス基板に第１の応力緩和層１２を配置した場合にも、本形態は採用できる。
【０１４２】
図８は、本発明に係る電子部品の外部電極を形成した状態の平面図である。
【０１４３】
図８（ａ）では、ガラス基板１の底面に応力緩和層１２が形成され、第１の応力緩和層１２の底面には導電層（図示しない）が形成され、導電層の底面に形成された外部電極は、外部電極１４ａと外部電極１４ｂとに分割されている。導電層は、外部電極とほぼ同じ形状、外形、寸法、面積となっていることが好ましい。ただし、導電層と外部電極が必ずしも同じ形状、外形、寸法、面積となっている必要はない。
【０１４４】
外部電極は必ずしも分割される必要がないが、分割することで、より応力緩和の効果が得られる。
【０１４５】
この分割された外部電極１４ａと外部電極１４ｂは、回路基板（図示しない）上の同一ランド（図示しない）に、はんだ接続されるもので、本来同じ機能をもった電極が分割されたものであり、回路上異なる機能をもつものではない。あるいは、一方は回路的に意味をもたない捨て電極でもよい。
【０１４６】
この場合、外部電極と全く同じ形状の捨て電極を基板上の対称となる位置に配置することによって、電子部品の構造のバランスを保つことができる。また、分割された外部電極同士の間隔は、例えば、２００μｍ程度である。
【０１４７】
このように、外部電極を分割することにより、一体化された外部電極より面積が縮小し、ガラス基板に発生する応力が緩和される。また、はんだ付けにより発生する応力も緩和される。さらに、熱サイクルにより発生する応力や変形応力等も緩和される。
【０１４８】
このように分割することにより一体化して大きな面積である場合に比べて、応力が緩和されやすくなる。
【０１４９】
ただし、以上述べたように、本発明の分割された外部電極は電気回路的に機能が異なる、本来的に分割されるべき電極をさすものではない。
【０１５０】
図８（ｂ）は、応力緩和層、導電層、外部電極が、ほぼ一致する平面視形状で構成されている図である。そのため、外部電極１４以外はこの平面図では見えていない。
【０１５１】
図８（ｃ）は、応力緩和層、導電層、外部電極の角の部分に丸みをつけている。
【０１５２】
応力緩和層および導電層は、印刷では粘度の関係で角の部分が薄くなり、剥離の原因となりやすいので、図８（ｃ）のように角の部分は丸みをつけておくことが好ましい。その際の半径は、印刷法での精度や外部電極各部の寸法との兼ね合いから５０μｍから１００μｍが好ましい。
【０１５３】
なお、本実施の形態は、図８の形態に限定されるものではない。
【０１５４】
また、本実施の形態は、第１の実施形態に係る電子部品において、第１の応力緩和層１２と外部電極１４とを積層した場合にも採用できる。その場合、第１の応力緩和層１２と外部電極１４との間に導電層は備えていない。
【０１５５】
また、本実施の形態は、第１の実施形態に係る電子部品において、ガラス基板１に導電層を直接配置した場合は、図８の第１の応力緩和層１２を除いた形態になる。
【０１５６】
図９は、本発明に係る電子部品の第２の応力緩和層を形成した状態の平面図である。
【０１５７】
図９（ａ）では外部電極の側面全体に第２の応力緩和層１５が形成されている。これによって、外部電極１４とガラス基板１との剥離を防ぐことができる。
【０１５８】
ただし、この場合は、外部電極１４のはんだと接合する部分の面積、つまり第２の応力緩和層１５で覆われていない部分が小さくなってしまう。また、中心部抜き印刷となるため、目つぶれ生じやすい欠点がある。
【０１５９】
図９（ｂ）は、第２の応力緩和層１５の一辺を形成しないことで、その印刷での目つぶれを防ぐ構造になっている。
【０１６０】
図９（ｃ）、（ｄ）、（ｅ）および（ｆ）は、応力が集中しやすい応力集中部や、あるいは剥離しやすい部分、例えば外部電極１４の角などにのみ第２の応力緩和層１５を形成している。
【０１６１】
このように、第２の応力緩和層１５を外部電極の一部に形成するだけでも、第２の応力緩和層１５がない場合に比べ、ガラス基板１からの剥離防止を十分に向上できる。
【０１６２】
なお、本実施の形態は、図５の形態に限定されるものではなく、第２の応力緩和層１５が外部電極の一部に形成されていればよい。
【０１６３】
なお、図４に対応する場合、つまり第２の応力緩和層１５が外部電極１４を覆う構造では、外部電極１４は図６の点線部分まで広がり、第２の応力緩和層１５の上面まで入り込む部分を有する。ここで示す上面側とは、ガラス基板１の外部電極１４を設置する面と反対側の面のことを示す。
【０１６４】
しかし、図５に対応する場合、つまり外部電極１４が第２の応力緩和層１５の上面に入り込まない構造では、図６の点線部分は導電層１３の外縁を示す。
【０１６５】
また、この形態は第１の実施形態にも適用できる。
【０１６６】
図１０は、本発明に係る電子部品の第２の応力緩和層を形成した状態の平面図である。
【０１６７】
図１０（ａ）および図１０（ｂ）は、第１の実施形態のうち、導電層と外部電極との積層構造を形成した場合の図である。
【０１６８】
図１０（ｃ）および図１０（ｄ）は、本発明に係る電子部品において、ガラス基板に第１の応力緩和層１３を配置した場合の形態である。そのため、本実施形態は、第１の実施形態で第１の応力緩和層１３と外部電極との積層構造を形成した場合とに適用できる。
【０１６９】
図１０は図９とは異なり、外部電極１４が分割している。図１０では、ガラス基板１の底面に応力緩和層１２が形成され、第１の応力緩和層１２の底面には導電層（図示しない）が形成され、導電層の底面に形成された外部電極が分割されている。導電層は、外部電極とほぼ同じ形状、外形、寸法、面積となっていることが好ましい。ただし、導電層と外部電極が必ずしも同じ形状、外形、寸法、面積となっている必要はない。
【０１７０】
このように、外部電極を分割することにより、一体化された外部電極より面積が縮小し、ガラス基板に発生する応力が緩和される。また、はんだ付けにより発生する応力も緩和される。さらに、熱サイクルにより発生する応力や変形応力等も緩和される。
【０１７１】
このように分割することにより一体化して大きな面積である場合に比べて、応力が緩和されやすくなる。
【０１７２】
ただし、図８（ａ）で述べたように、本発明の分割された外部電極は電気回路的に機能が異なる、本来的に分割されるべき電極をさすものではない。
【０１７３】
なお、図６および図７の第１の応力緩和層１２と、図９、図１０の第２の応力緩和層１５の平面図からわかるように、上面側にある第１の応力緩和層１２と底面側にある第２の応力緩和層１５の重なり合いは多様である。
【０１７４】
以下にその実施の形態を示す。
（第３の実施の形態）
図１１は、第３の実施の形態に係る電子部品の外部電極周辺の断面を表した図である。なお、図１１において、第２の実施の形態に係る電子部品と同じ構成要素には同じ符号を付し、説明を簡略化、または省略する。
【０１７５】
図１１は、導電層１３および外部電極１４の上面に第１の応力緩和層１２が形成されている部分には、その底面に第２の応力緩和層１５がない。また、第１の応力緩和層１２が形成されていない導電層１３の底面には、第２の応力緩和層１５が形成されている。
【０１７６】
第２の応力緩和層１５は、第１の応力緩和層１２が形成されていない部分に形成されれば十分に剥離を防ぐことができ、製造工程の簡略化ができる。
【０１７７】
以上により、本実施の形態においても、ガラス基板１は、第１の面（上面）と反対の面（底面）に、第１の応力緩和層１２、導電層１３、外部電極１４の順に積層された構造部を備え、かつ構造部の側面（外部電極１４の側面）から基板にかけて覆う第２の応力緩和層１５を備えている。
（第４の実施の形態）
図１２は、第４の実施の形態に係る電子部品の外部電極周辺の断面を表した図である。
【０１７８】
図１２において、第２の実施の形態に係る電子部品と同じ構成要素には同じ符号を付し、説明を簡略化、または省略する。
【０１７９】
図１２は、外部電極とガラス基板１の底面に直接形成している部分があり、また第１の応力緩和層１２が形成されていない導電層１３の底面には、第２の応力緩和層１５が形成されている。
【０１８０】
第２の応力緩和層１５は、第１の応力緩和層１２が形成されていない部分に形成されれば十分に外部電極の剥離を防ぐことができ、製造工程の簡略化ができる。
【０１８１】
以上により、本実施の形態においても、ガラス基板１は、第１の面（上面）と反対の面（底面）に、第１の応力緩和層１２、導電層１３、外部電極１４の順に積層された構造部を備え、かつ構造部の側面（導電層１３の側面）から基板にかけて覆う第２の応力緩和層１５を備えている。
【０１８２】
図１３は図４の電子部品の外部電極の製造方法を説明するための図である。
【０１８３】
図１３（ａ）では、貫通電極５を有するガラス基板１の底面に、スクリーン印刷などにより、開口部１６をもたせて第１の応力緩和層１２をパターン印刷する。（印刷工程１）
なお、貫通電極５の底面全体が開口している必要はなく、貫通電極５の底面の一部が開口していればよく、第１の応力緩和層１２が貫通電極５の底面の一部を覆っていてもよい。
【０１８４】
次に、図１３（ｂ）に示したように、第１の応力緩和層１２を硬化処理、または予備加熱した後、再びスクリーン印刷などにより、導電層１３を第１の応力緩和層１２の底面に形成する。（印刷工程２）
導電層１３は、開口部１６を介して貫通電極５と直接接続する部分を有する。
【０１８５】
そして、図１３（ｃ）に示したように、導電層１３に無電解めっきにより外部電極１４を形成する。（めっき工程）
更に、図１３（ｄ）に示したように、スクリーン印刷などにより、外部電極１４および第１の応力緩和層１２の側面からガラス基板１の底面の一部にかけて覆うように第２の応力緩和層１５を形成する。（印刷工程３）
図１４は、図５の電子部品の外部電極の製造方法を説明するための図である。
【０１８６】
図１４（ａ）は、貫通電極５を有するガラス基板１の底面に、スクリーン印刷などにより、開口部１６をもたせて第１の応力緩和層１２をパターン印刷する。（印刷工程１）
なお、貫通電極５の底面全体が開口している必要はなく、貫通電極５の底面の一部が開口していればよく、第１の応力緩和層１２が貫通電極５の底面の一部を覆っていてもよい。
【０１８７】
次に、図１４（ｂ）に示したように、第１の応力緩和層１２を硬化処理、または予備加熱した後、再びスクリーン印刷などにより、導電層１３を第１の応力緩和層１２の底面に形成する。（印刷工程２）
導電層１３は第１の応力緩和層１２の応力緩和層開口部１６を通して貫通電極５と直接接続する部分を有する。
【０１８８】
そして、図１４（ｃ）に示したように、硬化処理、または予備加熱した後、スクリーン印刷などにより、導電層１３および第１の応力緩和層１２の側面からガラス基板１の底面の一部にかけて覆うように第２の応力緩和層１５を形成する。（印刷工程３）
さらに、図１４（ｄ）に示したように、導電層１３に無電解めっきにより外部電極１４を形成する。（めっき工程）
図５の電子部品は、印刷工程をすべて終えてからめっき工程を行うため、スクリーン印刷による樹脂パターンの印刷を集中的の合理的に行え、図４の電子部品に比べ、量産性が向上する。しかし図４の電子部品に比べ、外部電極の補強効果は劣る。
【０１８９】
樹脂パターンの形成には、例えば、種々の印刷法や、あるいはフォトリソグラフィー法なども利用できる。ただし、スクリーン印刷法が最も量産的、低コストで、かつ精度のよい印刷が可能である。
【０１９０】
スクリーン印刷法には、例えば、金属マスクに開口部を形成するような開口マスク、またはステンシル型マスクとメッシュ（紗）に感光樹脂などでパターン形成したメッシュ・マスクがある。本発明では、メッシュ・マスクを用いた場合には精度よく印刷できる利点、開口マスクを用いた場合には不可能な浮島パターンも形成可能であるという利点を有する。
【０１９１】
外部電極１４の形成には、他にも、例えばスパッタ、蒸着、導電性ペーストも利用できる。ただし、スパッタは真空操作を必要とする。また、スパッタは、パターン化するためにフォトリソグラフィーを行う必要がある。フォトリソグラフィーは、大気中プロセスのスクリーン印刷において  生産性にすぐれている利点を有する。ただし、高価な装置を必要とし、生産性も悪い欠点を有する。
【０１９２】
更に本発明では導電樹脂を使用するため、めっき形成が容易となっている。
【０１９３】
なお、本発明の電子部品のパッケージは、１枚の大きなガラス基板に多数の電子部品を形成することが可能である。
【０１９４】
図１５に、その工程を示す。
【０１９５】
図１５（ａ）は、ガラス基板上１にパッケージされた電子部品２１が一括形成された図である。この電子部品２３は、内部配線、電子部品の搭載、封止（蓋の接合）、外部電極形成を行って形成したものである。また、この電子部品２３は、本発明の絶縁樹脂層、導電樹脂層、外部電極の積層構造を備えたことを特徴とするものである。
【０１９６】
図１５（ｂ）は、電子部品を個片化する工程である。具体的には、ガラス基板１を切断して、１個１個の電子部品２１に個片化する。
【０１９７】
１枚の大きなガラス基板で多数の電子部品を一括形成する方法において、スクリーン印刷法は極めて生産性に優れており、量産が容易となる。
さらに、基板と蓋の陽極接合、無電解めっきによる外部電極の形成は、ガラスなどの大きな基板で一括してパッケージングを行う場合に好適である
更に陽極接合、無電解めっきはガラスなどの大きな基板で一括して処理を行う場合に好適である。
【０１９８】
パッケージの内部の内部電極からパッケージの外部の外部電極への電極取り出しには外部電極の領域に貫通電極を形成する方法のほかに、外部電極の領域の外に貫通電極を形成し、再配線で外部電極領域まで接続する方法や、基板と蓋（リッド）の接合部から取り出す層間配線を利用し、再配線で外部電極へ接続する方法などがある。
（第５の実施の形態）
図１６は、第５の実施の形態に係る電子部品の外部電極周辺の断面を表した図である。      
【０１９９】
図１６において、第２の実施の形態に係る電子部品と同じ構成要素には同じ符号を付し、説明を簡略化、または省略する。
【０２００】
導電層１３は再配線により内部電極とつながる引き回し電極２０と接続している。
【０２０１】
この実施の形態により、ガラス基板１に貫通孔を形成する必要がなくなり、ガラス基板１の強度を維持することができる。
【０２０２】
この実施の形態の場合、ガラス基板１の端には、引き回し電極２０上に絶縁樹脂層１２が形成されていることが好ましい。これにより、外部電極４に接続するはんだなどが、引き回し電極２０に固着することを防ぐことができる。
【０２０３】
以上により、本実施の形態においても、ガラス基板１は、第１の面（上面）と反対の面（底面）に、第１の応力緩和層１２、導電層１３、外部電極１４の順に積層された構造部を備え、かつ構造部の側面（導電層１３の側面）から基板にかけて覆う第２の応力緩和層１５を備えている。
【０２０４】
図１７は、第５の実施の形態に係る電子部品の断面を表した図である。
【０２０５】
この場合の積層構造部２７は、図１６で示した外部電極周辺の構造を採用している。
【０２０６】
この実施の形態に係る電子部品では、内部電極の外部への取り出しは層間電極２２によってなされている。
【０２０７】
貫通電極を形成せず、接合部３とガラス基板１との間に、内部電極６と外部電極１４とを接続するための引き回し電極１６を形成している点が特徴である。これにより、ガラス基板１に貫通孔を形成する必要がなくなり、電子部品の品質を向上することができる。
【０２０８】
また、パッケージの内部から外部への電極取り出し方法として、他にも、例えば、外部電極の領域の外に貫通電極を形成し、再配線で外部電極領域まで接続する方法を用いることができる。
【０２０９】
図１８は、第５の実施の形態に係る別の電子部品の断面を表した図である。
【０２１０】
本実施例では、水晶振動片８は蓋２に接合されている。
【０２１１】
この場合の積層構造部２７は、図１６で示した外部電極周辺の構造を採用している。
【０２１２】
この場合にも、電子素子は、基板の第1の面（上面）の側（蓋）に設置され、外部電極は基板の第1の面（上面）と反対の面に設置されている。
【０２１３】
パッケージには、水晶振動子などのように中空構造で蓋（リッド）を有するものがある。
【０２１４】
このとき、蓋に金属を用いる場合は、ろう材を挟んでの溶接が可能である。
【０２１５】
蓋にガラスを用いる場合は、基板との接合には陽極接合が有効である。また、蓋がガラスの場合、基板との接合は、陽極接合やガラスを直接溶融させるレーザー接合、あるいは間に低融点ガラスなどを含む接合材あるいはレーザー光吸収材を介在させるレーザー接合、接合材としてＡｕ−２０重量％Ｓｎはんだなどの高温はんだの使用、有機樹脂の加熱・加圧接合、ガラスペーストの使用による接合なども可能である。
【０２１６】
また、空間を形成するためにガラスを凹状に形成するには、ガラスのプレス成形を利用することができる。また、これ以外にも、例えば、エッチングの利用、サンドブラストの利用、厚膜法による側壁の形成、または、ガラスプリフォームの接合による側壁の形成などの方法がある。
【０２１７】
水晶振動片と内部電極との接続には、接合剤として有機導電性接着剤を使用することができる。
【０２１８】
また、このほかにも、例えば、Ａｕ−２０重量％Ｓｎはんだの使用、その他の高温はんだの使用、Ａｕバンプによる超音波接合の利用、または、前記方法とワイヤボンディングの併用による接続などが可能である。
【０２１９】
基板、あるいは蓋の薄板ガラスには、フロート法で製造した薄板のソーダガラスを利用することで、低コスト化が可能となる。
【０２２０】
また、フロート法では平滑度の良好な薄板ソーダガラスの製造が容易である。さらに、このソーダガラスは、研磨性が良好で、厚さが０．２ｍｍから０．５ｍｍの平滑な薄板ガラスが比較的容易に得られる。
【０２２１】
また、ソーダガラスは熱膨張率が水晶振動子に近く、振動特性において有利である。
【０２２２】
特に、パッケージがガラスの蓋を備える場合、蓋と基板の接合を陽極接合で行う方法は、１枚大きなガラス基板、またはシリコン基板などに、多数のパッケージを一括形成する方法に適しており、極めて量産性に富んだ方法である。
【０２２３】
なお、上記では、電子素子として、水晶振動片を例に述べたが、ＳＡＷ（Surface Acoustic Wave）素子にも非常に有効である。また、受・発光デバイスのような半導体、ＩＣ（Integrated Circuit）チップ、加速度センサ、圧力センサ、光センサ、その他のＭＥＭＳセンサ、光部品、高周波部品、マルチ・チップ・モジュールなどの複数のチップや要素からなる電子素子にも適用できる。よって、例えば基板と蓋とからなるパッケージと、その内部に封止する上記の電子素子とからなる電子部品にも本発明は適用できる。
【０２２４】
また、シリコンを基板として使用した場合は、ＭＥＭＳ（Micro Electro Mechanical Systems）と称されるエッチングを主体とする微小部品のパッケージ材料として使用される。この場合、パッケージとしてのシリコンは搭載する電子素子、機構素子等と一体化して加工が行われるため、特にプロセス適合性のよいシリコンが利用される。
【０２２５】
電子素子を封止する方法としては中空封止でなく、ＬＥＤなどの半導体を封入し、樹脂、またはガラスを充填したような中実表面実装部品パッケージの構造となる。          また、この構造は、基板に側壁を形成し、樹脂、またはガラスを充填する表面実装部品パッケージにも適用できる。また、この構造は、基板にチップ素子を搭載し、樹脂封止、または樹脂コートするパッケージにも適用できる。あるいは、電池、キャパシターのような電解液を内部に封入するようなパッケージにも、本発明は適用できる。
【０２２６】
この場合、ベースに側壁を形成し樹脂あるいはガラスを充填したような表面実装パッケージ形態あるいはベースにチップ状電子素子を搭載し樹脂封止ないし樹脂コートしたようなパッケージ形態の表面実装電子部品にも本発明は適用できる。
【０２２７】
図１９は、本発明に係る別の電子部品の断面を表した図である。
【０２２８】
例えば、光センサのような電子素子２３が、ガラス基板１上の内部電極６にワイヤボンディング２４により接続されている。さらに、気密封止は樹脂、ガラスなどの封止剤２５によりなされている。光センサなどの場合、例えば、電子素子とパッケージの内部電極との接続は、ワイヤボンディングやバンプ電極なども利用できる。
【０２２９】
この場合の積層構造部２７は、本発明の外部電極周辺の構造を採用することができる。
【０２３０】
この場合にも、電子素子は、基板の第1の面（上面）の側に設置され、外部電極は基板の第1の面（上面）と反対の面に設置されている。
【０２３１】
以上、各種の実施の形態について説明したが、例えば、ベース２をセラミックスで構成することも可能である。
【０２３２】
従来のセラミックスによるパッケージは、強度が高いため、上記実施の形態のように応力緩和層を設ける必要はなかったが、セラミックスの薄型化が進展すると、ガラスと同様に、変位によるクラックが生じることも考えられる。
【０２３３】
このような場合に、セラミックス製のベースの底面に応力緩和層を設け、その上に外部電極を配設することにより、ベースの破損の可能性を効果的に低減することができる。
【０２３４】
本発明では、ガラスを基板に使用した表面実装パッケージ型の本発明の各種電子部品は電子回路基板にＰｂフリーはんだで接続・固定し実装した状態でセラミック製のパッケージと同等な各種信頼性を保持していた。
【符号の説明】
【０２３５】
１    ガラス基板
２    蓋
３    接合材
４    外部電極
５    貫通電極
６    内部電極
７    接続材
８    水晶振動片
９    はんだ
１０    ランド
１１    回路基板
１２    第１の応力緩和層
１３    導電電極
１４    外部電極
１５    第２の応力緩和層
１６    開口部
１７    周波数調整用窓
１８、１９  開口部
２０    引き回し電極
２１、２６  電子部品
２２    層間電極
２３    電子素子
２４    ワイヤボンディング
２５    封止樹脂
２７    積層構造部
【図１】
2010166018.tif 000003
【図２】
2010166018.tif 000004
【図３】
2010166018.tif 000005
【図４】
2010166018.tif 000006
【図５】
2010166018.tif 000007
【図６】
2010166018.tif 000008
【図７】
2010166018.tif 000009
【図８】
2010166018.tif 000010
【図９】
2010166018.tif 000011
【図１０】
2010166018.tif 000012
【図１１】
2010166018.tif 000013
【図１２】
2010166018.tif 000014
【図１３】
2010166018.tif 000015
【図１４】
2010166018.tif 000016
【図１５】
2010166018.tif 000017
【図１６】
2010166018.tif 000018
【図１７】
2010166018.tif 000019
【図１８】
2010166018.tif 000020
【図１９】
2010166018.tif 000021
【図２０】
2010166018.tif 000022